(57)【特許請求の範囲】
【請求項１】
躯体コンクリートやセメント成形板の下地コンクリートに下地モルタルで下地を作り、張りモルタルでタイルを張り、目地モルタルで目地を詰める、コンクリート構造物のタイル張り工法において、タイル目地から表面や裏面からの水分によりカルシウムイオンが析出するエフロレッセンスを防ぐために、硬化後の毛細管空隙を十分に塞ぐ効果のある、ポルトランドセメント、高炉スラグ微粉末、珪砂を含有するセメント系無機粉体、水溶性尿素樹脂、ならびに再乳化形粉末樹脂を含有することを特徴とするモルタルを用い、
前記下地モルタル、前記張りモルタル、ならびに、前記目地モルタルで用いる材料のヤング率、乾燥収縮率、熱膨張係数の物理的物性を近くするために、前記モルタル材にて所定の厚さの下地を作り、同構成のモルタルにてタイルを張り、タイル目地を施工するコンクリート構造物のタイル張り工法において、
下地モルタル、前記張りモルタル、ならびに、前記目地モルタルは、珪砂を主成分として含み、該下地モルタルは該張りモルタルより粒の大きな珪砂を使用し、該目地モルタルは該張りモルタルよりも粒の小さな珪砂を使用していることを特徴とするコンクリート構造物のタイル張り工法。
【発明の詳細な説明】
【０００１】
【発明の属する技術分野】
本発明は、コンクリート構造物のタイル張り工法に関する。
【０００２】
【従来の技術】
コンクリート構造物のタイル張り工事は、図３に示す如く、躯体コンクリートやセメント成形板の下地コンクリート１に下地モルタル２で下地を作り、張りモルタル３でタイル４を張り、目地モルタル５で目地を詰めることで成る。
【０００３】
タイルの剥離、剥落の防止としては、下地モルタル２からの剥離を前提として、下地コンクリート１面を超高圧水等で目荒らししたり、コンクリート１面に凹凸６がつくように型枠にエアパックシートを装着したりして、機械的に固定できるように通常なされている。
【０００４】
下地モルタル２とタイル張りモルタル３、目地モルタル５の各モルタルは、左官業者、タイル張り業者がそれぞれ作業しやすいような配合に調合されており（下地モルタル：躯体の不陸を調整する。大面積を鏝塗りするための鏝伸びのよさ、下地との接着性が求められる。厚塗りの場合は、粗い粒子のものが、薄塗りは細かい粒子のものが使われる。タイル張りモルタル：タイルを接着する。一回で塗る面積は、下地調整モルタルより少なく、タイルを張ったときにだれないようなねばさも必要である。タイルの裏足に廻り込みやすいように、粒子は比較的細かい。目地モルタル：張ったタイルの目地を化粧する意味で使われる。色がついた形になる。目地詰めしてだれない程度の粘り気は必要。）、各モルタルは熱膨張率
、ヤング係数、乾燥収縮率等の物性が異なる。
【０００５】
【発明が解決しようとする課題】
タイル目地からは、表面や裏面からの水分によりカルシウムイオンが析出してエフロレッセンスが生じて美観上問題となる。
【０００６】
エフロレッセンスは、セメント系材料中の遊離した水酸化カルシウムが材料中に浸入した水分により表面に移動して、空気中の炭酸ガスと反応し、灰白色の結晶として析出するものであって、コンクリート、モルタル、タイル張りの外壁や床面の外観を損なうものである。
【０００７】
叙上のセメント系材料のエフロレッセンス防止策として、モルタルに撥水成分等のエフロレッセンス防止剤（特公平６−７４１６０号には、モルタル、コンクリートの混練時に、水溶性アミノ樹脂を配合したコンクリート構造体にあっては、該水溶性アミノ樹脂が白華の防止に効果あるとしている。また、特開平６−８０９号公報中には、前記白華防止剤を養生成形に用いた比較例としての記載がある。）を混入してエフロレッセンス防止機能を発揮させる場合があり、表面に露呈の目地モルタル５にこのような成分を混入してタイル張り面のエフロレッセンスを防止する方法も考えられる。しかし、タイル張り面は、目地モルタル以外にも、背後に下地モルタル、張りモルタルのエフロレッセンスの基となる材料があるので、この方法だけでは、タイル張りのエフロレッセンスを防止するには不十分である。
【０００８】
その理由を図４に基づいて説明する。
【０００９】
１）タイル４と目地モルタル５に肌別れが生じた場合
表面からの水分が浸入した場合、その水分より下地モルタル２や張りモルタル３からのカルシウムが析出する可能性がある（ルートＡ）。
【００１０】
２）下地モルタル２が薄くて透水率、吸水率が高い場合（ルートＢ）。
【００１１】
３）タイル４裏に空隙が生じ易い団子張り工法や改良モザイク張り工法でタイルを施工した場合（図示例）で、下地コンクリート１側に水分が浸入した場合に、下地モルタル２や張りモルタル３から表面へのカルシウムの移動を数ｍｍ厚の目地モルタル５だけで止めることは難しく、エフロレッセンスが発生する可能性がある（ルートＣ）。
【００１２】
また、タイル４の剥落防止に関して、躯体コンクリート１に凹凸を付けて躯体と下地モルタル２の機械的な固定を確保することは有効な基本策であるが、この下地モルタル２拘束の方策を採ることにより、熱や躯体挙動などが異なる下地モルタル２とタイル張りモルタル３または目地モルタル５界面に歪みが集中し、各モルタル界面で剥離する可能性がある。
【００１３】
本発明は、叙上の事情に鑑みなされたもので、その目的とするところは、汎用タイル張り工法でもタイル張り外壁のエフロレッセンスを防止でき、かつ、躯体へ凹凸をつけることにより剥離する可能性が生じている下地モルタルとタイル張りモルタル、目地モルタル界面の接着信頼性を増し、剥落しない信頼性の高いタイル張り外壁を施工する方法を提供することにある。
【００１４】
【課題を解決するための手段】
上記目的を達成するために、本発明のコンクリート構造物のタイル張り工法は、躯体コンクリートやセメント成形板の下地コンクリートに下地モルタルで下地を作り、張りモルタルでタイルを張り、目地モルタルで目地を詰める、コンクリート構造物のタイル張り工法において、タイル目地から表面や裏面からの水分によりカルシウムイオンが析出するエフロレッセンスを防ぐために、硬化後の毛細管空隙を十分に塞ぐ効果のある、ポルトランドセメント、高炉スラグ微粉末、珪砂を含有するセメント系無機粉体、水溶性尿素樹脂、ならびに再乳化形粉末樹脂を含有することを特徴とするモルタルを用い、前記下地モルタル、前記張りモルタル、ならびに、前記目地モルタルで用いる材料のヤング率、乾燥収縮率、熱膨張係数の物理的物性を近くするために、前記モルタル材にて所定の厚さの下地を作り、同構成のモルタルにてタイルを張り、タイル目地を施工するコンクリート構造物のタイル張り工法において、下地モルタル、前記張りモルタル、ならびに、前記目地モルタルは、珪砂を主成分として含み、該下地モルタルは該張りモルタルより粒の大きな珪砂を使用し、該目地モルタルは該張りモルタルよりも粒の小さな珪砂を使用していることを特徴とするものである。
【００１５】
【作用】
コンクリート下地に凹凸をつけて、コンクリート躯体と下地モルタルとの接着を機械的固定による補強したもとで、使用する下地モルタル、張りモルタル、目地モルタルの全てにおいて、予め存在するカルシウムの量が少なく、硬化後はカルシウムイオンを含有する水の移動の起こりにくい水密な組織構成が可能で、各々のヤング係数、乾燥収縮率、熱膨張係数等、物理的物性の近い材料を使用することにより、エフロレッセンスが生じにくく、かつタイル剥落の危険性が少ないタイル張り壁を提供することができる。
【００１６】
すなわち、既存の材料と同等の性能を有したまま、予め存在するカルシウムの量を低減させる方法として、セメントの一部を潜在水硬性を有する珪酸質微粉末としたので、硬化後は毛細管空隙を十分に塞ぐことができるので、移動の起こりにくい水密な組織が構成できる。さらに、アルカリ中で重合して不溶化する水溶性アミノ樹脂を適宜用いて、硬化体中の毛細管空隙を効果的に塞いで緻密化を図り、同様にセメント混和用ポリマーディスパージョン・再乳化形粉末樹脂も、毛細管空隙中にポリマーのフィルムを形成して、毛細管空隙を閉塞する。各モルタルがこのような機能を持ち、類似の物性を持つために一体性を増すことができ、躯体へ凹凸をつけることによる躯体との接着信頼性向上策のもとにあっても、より信頼性の高いタイル張り壁を構成できる。
【００１７】
【発明の実施の形態】
本発明の具体的な実施の内容を説明する。
【００１８】
下地モルタル、タイル張りモルタル、目地モルタルに使用するセメントの一部を潜在水硬性を有する珪酸質微粉末とし、さらにアルカリ中で重合して不溶化する水溶性アミノ樹脂、セメント混和用ポリマーディスパージョン及び再乳化形粉末樹脂の少なくとも１種を適宜用いて、毛細管空隙を閉塞してさらなる組織の緻密化を図る。各モルタルの構成が近いために、ヤング係数、熱膨張係数、乾燥収縮率等の物性値が似ており、これらの違いに起因する各モルタルの挙動差による剥離作用が生じにくく、信頼性を高めることができる。
【００１９】
これらの効果の確認を行なうために図１、図２に示すような試験体を作成し実験した。
【００２０】
図中図３、４と同一構成部材には同一符号を付しており、図中の下地モルタル２は凹凸付形の下地に対し設けらている。
【００２１】
図１の下地コンクリート１′は透水ALCであり、塗布防水７で側周を包み込まれ、背に水８を満たした筒９が当接されており、エフロレッセンス促進が図られている。
【００２２】
図２は下地コンクリート１′′（凹凸付き）のもとで接着耐久試験を行なったものである。
【００２３】
下地モルタル２、張りモルタル３、目地モルタル５の配合例を表１に、結果を表２、表３に示す。
【００２４】
試験の結果、エフロレッセンス防止性能、剥離防止機能を確認できた。
【００２５】
【表１】
0004535218.tif 000002
【００２６】
【表２】
0004535218.tif 000003
【００２７】
【表３】
0004535218.tif 000004
本発明のタイル張り工法にあっては、モザイクタイルでは両面改良モザイク張り工法、その他のタイルでは密着張りまたは改良圧着張りで目地押さえを行なう方が望ましいが、これらの方法に限らずとも、これらの材料を適正に使用することでエフロレッセンス防止効果は発揮できる。
【００２８】
【発明の効果】
本発明は以上の如く構成されるので、どのような汎用タイル張り工法においても白華を生じず、かつ、タイル剥落のない信頼性の高いタイル張り工法を確立することができる。
【図面の簡単な説明】
【図１】本発明のエフロレッセンス促進試験体の説明図である。
【図２】本発明の接着耐久性試験体の説明図である。
【図３】従来のタイル張り断面図である。
【図４】タイル張りにおけるエフロレッセンス原理説明図である。
【符号の説明】
１、１′、１′′  ；  下地コンクリート
２  ；  下地モルタル
３  ；  張りモルタル
４  ；  タイル
５  ；  目地モルタル
６  ；  凹凸
７  ；  塗布防水
８  ；  水
９  ；  筒
【図１】
0004535218.tif 000005
【図２】
0004535218.tif 000006
【図３】
0004535218.tif 000007
【図４】
0004535218.tif 000008